少なくとも黒鉛と含塩素樹脂とを配合材料として使用する焼成鉛筆芯において、一酸化炭素とエチレンを含む共重合体を配合材料として使用することを特徴とする焼成鉛筆芯。前記、一酸化炭素とエチレンを含む共重合体がエチレン-不飽和エステル-一酸化炭素共重合体である請求項1記載の焼成鉛筆芯。前記、一酸化炭素とエチレンを含む共重合体がエチレン-アクリル酸メチル-一酸化炭素共重合体、エチレン-酢酸ビニル-一酸化炭素共重合体、エチレン-メタクリル酸メチル-一酸化炭素共重合体である請求項1記載の焼成鉛筆芯。特許文献1に記載の可塑剤を鉛筆芯の配合材料として使用することで、配合材料全体の分散性が向上し、確かに折れ難さは向上する。しかし、特許文献1で示されているのは、JISS6005に準じて測定した結果であり、これは、鉛筆芯数十本の曲げ強さを測定した平均値が向上するものであり、一本一本の芯の折れ難さや筆跡の濃度は考慮されていない。従来より焼成鉛筆芯に使われている一般的な可塑剤であるフタル酸エステル等は、含塩素樹脂との相溶性が高くなく、混練後も偏在した状態になってしまうものと推察され、これを成形すると一本一本の芯に細分化された場合には個々の芯で折れ難さや筆跡濃度が一定しないバラツキのある芯の集合体ができてしまうものであった。即ち、本発明は、少なくとも黒鉛と含塩素樹脂と気孔形成材とを配合材料とし、混練、細線状に押出成形後、焼成温度まで熱処理を施し得られる焼成鉛筆芯において、前記気孔形成材として、少なくとも一酸化炭素とエチレンを含む共重合体を使用した焼成鉛筆芯を要旨とする。一酸化炭素とエチレンを含む共重合体は、分子中に極性の高い一酸化炭素単位を有しており、分子中で電子の偏りがある為に分子の持つエネルギーは非常に高い。すなわち、分子運動が活発である。また、含塩素樹脂は電子吸引により電子が豊富になった塩素原子とそれにより電子の不足した水素原子を有するため、同じく分子中で電子の偏りがある為、分子の持つエネルギーは非常に高く、分子運動が活発である。よって、一酸化炭素を含む共重合体と含塩素樹脂とは、互いに結び付きが強く、分子レベルで相溶する。エチレン部分は、一酸化炭素部分と同様に、熱処理によってほぼ100気化するので、含塩素樹脂中に気孔を形成する成分となると共に、気孔となる部分の全体的な容積を確保する。よって、これらの混合物に熱処理を施すと、含塩素樹脂が熱処理されることで形成される炭化物中の、一酸化炭素とエチレンを含む共重合体が熱分解し形成する気孔は、一酸化炭素とエチレンを含む共重合体と含塩素樹脂が分子レベルで相溶していることに起因して細かく分布が均一なものとなり、結果として、均一な構造の焼成鉛筆芯が得られる。また、一本の芯体としてみた時には、気孔が細かく均一であるので、骨格成分が緻密に絡み合い、折れ難い芯体でありながら、細かい気孔によって摩耗し易く濃い筆跡を得ることができるものと推察される。以下、本発明を詳細に説明する。本発明における含塩素樹脂は、熱処理で炭化物となり黒鉛同士を芯体として固定結合させる働きをするもので、ポリ塩化ビニル、ポリ塩化ビニリデン、塩素化ポリエチレン、塩素化パラフィン等の単独重合体、及びエチレン-塩化ビニル共重合体、酢酸ビニル-塩化ビニル共重合体等の塩化ビニルと他の重合性モノマーとの共重合体、並びに後塩素化塩化ビニル重合体等の塩化ビニルの単独及び共重合体を改質したものなどを例示することができる。これらの含塩素樹脂を単独又は二種以上併用して使用されうる。一酸化炭素とエチレンを含む共重合体は、加熱溶融させて含塩素樹脂に相溶させると、含塩素樹脂は可塑化状態になる。このため、一酸化炭素とエチレンを含む共重合体は含塩素樹脂の固体可塑剤として機能する。本発明における一酸化炭素とエチレンを含む共重合体として、更に不飽和エステルを有するエチレン-不飽和エステル-一酸化炭素の三元共重合体とすることもできる。不飽和エステル成分単位としては、具体的には、例えばアクリル酸メチル、アクリル酸エチル、アクリル酸イソブチル、アクリル酸n-ブチル、アクリル酸t-ブチル、アクリル酸n-オクチル、アクリル酸イソオクチル、アクリル酸2-エチルヘキシルなどのアクリル酸のアルキルエステル類、メタクリル酸メチル、メタクリル酸n-ブチル、メタクリル酸n-オクチル、メタクリル酸イソオクチル、メタクリル酸2-エチルヘキシルなどのメタクリル酸のアルキルエステル類、さらに酢酸ビニル、酪酸ビニル、ステアリン酸ビニルなどのカルボン酸ビニルエステル類が例示される。これら一酸化炭素とエチレンを含む共重合体は単独又は二種以上併用して使用されうる。市販品の具体例としては、エチレン-アクリル酸エステル-一酸化炭素共重合体としてはエルバロイHP553三井デュポンポリケミカル株製、エチレン―酢酸ビニル-一酸化炭素共重合体としては、エルバロイ741、エルバロイ742三井デュポンポリケミカル株製等が挙げられる。本発明で使用する一酸化炭素とエチレンを含む共重合体は含塩素樹脂の可塑剤としての働きを考慮し、焼成鉛筆芯を使用するにあたり細線状に押し出し成形する際の成形温度との兼ね合いで、成形体の柔軟性、可塑化度合い等を、鑑み適宜設定すればよいが、概ね含塩素樹脂に対して15以上のが好ましい。使用量が15以下の場合、従来の可塑剤と併用することで成型できるが、一酸化炭素とエチレンを含む共重合体と従来の可塑剤が偏在した状態になってしまい、一本一本の芯に細分化されて曲げ強さや濃度にバラツキが生じてしまう場合がある。上記以外の使用材料としては、従来用いられている焼成鉛筆芯の構成材料を限定なく用いることができ、また、従来公知の製造方法を限定なく用いて製造することができる。具体的には、黒鉛としては鱗状黒鉛、鱗片状黒鉛、土壌黒鉛、人造黒鉛などの無機体質材が挙げられる。黒鉛以外のとしては窒化硼素、タルク、雲母、葉片状シリカ、無定形シリカ、カーボンブラックなどの無機体質材や無機添加剤も用いることが出来る。合成樹脂としては含塩素樹脂有機結合材の他に、ポリ酢酸ビニル、フラン樹脂、ポリビニルアルコール、ポリアクリルアミド、尿素樹脂などの有機結合材を必要に応じて含塩素樹脂有機結合材と併用できる。更に、フタル酸ジオクチルDOP、フタル酸ジブチルDBPなどの従来公知の可塑剤、メチルエチルケトン、水などの溶剤、ステアリン酸塩などの安定剤、ステアリン酸などの滑材なども併用できる。これら配合材料をニーダー、ヘンシェルミキサー、3本ロールなどで均一分散させた後に細線状に成形し、空気中で300°C前後までの熱処理を施し、更に非酸化雰囲気中で800°C~1300°Cの焼成処理を施し焼成鉛筆芯を得る。その後必要に応じて、シリコーン油、流動パラフィン、スピンドル油、パラフィンワックス、マイクロクリスタリンワックス、ポリエチレンワックス、モンタンワックス、カルナバワックスといった油状物を含浸させて製造する。以下、実施例を挙げて本発明を説明するが、本発明はこれら実施例に限定されるものではない。<実施例1>ポリ塩化ビニル30重量部黒鉛45重量部エチレン―酢酸ビニル―一酸化炭素共重合体商品名:エルバロイ742、三井デュポンポリケミカル株製10重量部ステアリン酸塩2重量部ステアリン酸2重量部メチルエチルケトン30重量部上記材料をヘンシェルミキサーによる分散混合処理、3本ロールによる混練処理をした後、細線状に押出成形し、空気中で室温から300°Cまで約10時間かけて昇温し、300°Cで約1時間保持する加熱処理をし、更に、密閉容器中で1000°Cを最高とする焼成処理を施し、冷却後、流動パラフィンを含浸させて、呼び径0.7の鉛筆芯を得た。<実施例2>ポリ塩化ビニル30重量部黒鉛45重量部エチレン―酢酸ビニル―一酸化炭素共重合体商品名:エルバロイ742、三井デュポンポリケミカル株製4重量部フタル酸エステル6重量部ステアリン酸塩2重量部ステアリン酸2重量部メチルエチルケトン30重量部上記材料を用い、実施例1と同様にして、呼び径0.7の鉛筆芯を得た。<実施例3>実施例1において、ポリ塩化ビニルをポリ塩化ビニリデンに変更した以外は、実施例1と同様にして、呼び径0.7の鉛筆芯を得た。<実施例4>ポリ塩化ビニル15重量部ポリ塩化ビニリデン15重量部黒鉛45重量部エチレン―酢酸ビニル―一酸化炭素共重合体商品名:エルバロイ742、三井デュポンポリケミカル株製10重量部ステアリン酸塩2重量部ステアリン酸2重量部メチルエチルケトン30重量部上記材料を用い、実施例1と同様にして、呼び径0.7の鉛筆芯を得た。<実施例5>ポリ塩化ビニル30重量部黒鉛45重量部エチレン―アクリル酸エステル―一酸化炭素共重合体商品名:エルバロイHP553、三井デュポンポリケミカル株製10重量部ステアリン酸塩2重量部ステアリン酸2重量部メチルエチルケトン30重量部上記材料を用い、実施例1と同様にして、呼び径0.7の鉛筆芯を得た。<実施例6>実施例5において、ポリ塩化ビニルをポリ塩化ビニリデンに変更した以外は、実施例1と同様にして、呼び径0.7の鉛筆芯を得た。<実施例7>ポリ塩化ビニル30重量部黒鉛45重量部エチレン-メタクリル酸メチル-一酸化炭素共重合体10重量部ステアリン酸塩2重量部ステアリン酸2重量部メチルエチルケトン30重量部上記材料を用い、実施例1と同様にして、呼び径0.7の鉛筆芯を得た。<実施例8>実施例7において、ポリ塩化ビニルをポリ塩化ビニリデンに変更した以外は、実施例1と同様にして、呼び径0.7の鉛筆芯を得た。<実施例9>ポリ塩化ビニル30重量部黒鉛45重量部エチレン―酢酸ビニル―一酸化炭素共重合体商品名:エルバロイ742、三井デュポンポリケミカル株製5重量部エチレン―アクリル酸エステル―一酸化炭素共重合体、商品名:エルバロイHP553、三井デュポンポリケミカル株製5重量部ステアリン酸塩2重量部ステアリン酸2重量部メチルエチルケトン30重量部上記材料を用い、実施例1と同様にして、呼び径0.7の鉛筆芯を得た。<比較例1>ポリ塩化ビニル30重量部黒鉛45重量部フタル酸エステル10重量部ステアリン酸塩2重量部ステアリン酸2重量部メチルエチルケトン30重量部上記材料用いて、実施例1と同様にして、呼び径0.7の鉛筆芯を得た。<比較例2>ポリ塩化ビニル15重量部ポリ塩化ビニリデン15重量部黒鉛45重量部フタル酸エステル10重量部ステアリン酸塩2重量部ステアリン酸2重量部メチルエチルケトン30重量部上記材料用いて、実施例1と同様にして、呼び径0.7の鉛筆芯を得た。<比較例3>比較例1において、フタル酸エステルをジプロピレングリコールジベンゾエート安息香酸とグリコールのエステル:可塑剤を10重量部としたこと以外、実施例1と同様にして、呼び径0.7の鉛筆芯を得た。<比較例4>比較例2において、フタル酸エステルをジプロピレングリコールジベンゾエート安息香酸とグリコールのエステル:可塑剤を10重量部としたこと以外、実施例1と同様にして、呼び径0.7の鉛筆芯を得た。以上、各実施例及び比較例で得た鉛筆芯各々100本ずつについて、JISS6005に準じて曲げ強さと筆跡濃度測定した。尚、曲げ強さと濃度については、ばらつきの評価として標準偏差σも算出した。その結果を表1に示す。